(57)【要約】  本発明は、低次ヒドリドシラン化合物から、高次ヒドリドシラン化合物を製造するための、迅速且つ金属不含の方法であって、少なくとも１つの低次ヒドリドシラン化合物（Ｉ）を、少なくとも５００ｇ／ｍｏｌの質量平均分子量を有する少なくとも１つのヒドリドシラン化合物（ＩＩ）の存在中で熱的に反応させる前記方法、該方法によって得られるヒドリドシラン化合物およびその使用に関する。【特許請求の範囲】
【請求項１】
低次ヒドリドシラン化合物から高次ヒドリドシラン化合物を製造するための方法であって、
・  少なくとも１つの低次ヒドリドシラン化合物（Ｉ）を、
・  少なくとも５００ｇ／ｍｏｌの質量平均分子量を有する少なくとも１つのヒドリドシラン化合物（ＩＩ）の存在中で、
・  熱的に反応させること
を特徴とする、前記方法。
【請求項２】
少なくとも１つの低次ヒドリドシラン化合物（Ｉ）が、一般式ＳｉnＨ2n+2（前記ｎ＝３〜１０）の直鎖または分枝鎖のヒドリドシランであることを特徴とする、請求項１に記載の方法。
【請求項３】
少なくとも１つのヒドリドシランが、ネオペンタシランであることを特徴とする、請求項２に記載の方法。
【請求項４】
ヒドリドシラン化合物（ＩＩ）が、５００〜５０００、好ましくは１０００〜４０００ｇ／ｍｏｌの質量平均分子量を有することを特徴とする、請求項１から３までのいずれか１項に記載の方法。
【請求項５】
少なくとも１つのヒドリドシラン化合物（ＩＩ）が、低次ヒドリドシランの熱処理によって製造可能なヒドリドシラン化合物であることを特徴とする、請求項１から４までのいずれか１項に記載の方法。
【請求項６】
少なくとも１つのヒドリドシラン化合物（ＩＩ）が、式ＳｉnＨ2n  （前記ｎ＝３〜１０）、ＳｉnＨ2n+2  （前記ｎ＝３〜１０）、もしくはＳｉnＨ2n-2  （前記ｎ＝６〜１０）の低次ヒドリドシランの熱処理によって製造された、少なくとも５００ｇ／ｍｏｌの質量平均分子量を有するヒドリドシランであることを特徴とする、請求項５に記載の方法。
【請求項７】
少なくとも１つのヒドリドシラン化合物（ＩＩ）を、低次ヒドリドシラン化合物（Ｉ）およびヒドリドシラン化合物（ＩＩ）の総質量に対して、０．０１〜１０質量％、好ましくは０．５〜５質量％の質量パーセント割合で用いることを特徴とする、請求項１から６までのいずれか１項に記載の方法。
【請求項８】
高次ヒドリドシラン化合物の製造方法を、液相法として実施することを特徴とする、請求項１から７までのいずれか１項に記載の方法。
【請求項９】
少なくとも１つの溶剤の存在中で実施することを特徴とする、請求項８に記載の方法。
【請求項１０】
前記溶剤を、組成物の総質量に対して２０〜８０質量％の割合で用いることを特徴とする、請求項９に記載の方法。
【請求項１１】
反応を、３０〜２５０℃、好ましくは９０〜１８０℃、特に好ましくは１１０〜１６０℃の温度で実施することを特徴とする、請求項１から１０までのいずれか１項に記載の方法。
【請求項１２】
反応時間が、０．１〜１２時間の間、さらに好ましくは１〜８時間の間、とりわけ特に好ましくは２〜６時間の間であることを特徴とする、請求項１から１１までのいずれか１項に記載の方法。
【請求項１３】
反応混合物に、反応の前または反応の間に、Ｂ2Ｈ6、ＢＨxＲ3-x  （前記ｘ＝０〜２、且つ前記Ｒ＝Ｃ1〜Ｃ10−アルキル基、不飽和の環式Ｃ2〜Ｃ10−アルキル基）、エーテルまたはアミンが錯化されたＢＨxＲ3-x  （前記ｘ＝０〜３、且つ前記Ｒ＝Ｃ1〜Ｃ10−アルキル基、不飽和の環式Ｃ2〜Ｃ10−アルキル基）、Ｓｉ5Ｈ9ＢＲ2  （前記Ｒ＝Ｈ、Ｐｈ、Ｃ1〜Ｃ10−アルキル基）、Ｓｉ4Ｈ9ＢＲ2  （前記Ｒ＝Ｈ、Ｐｈ、Ｃ1〜Ｃ10−アルキル基）、赤リン、白リン（Ｐ4）、ＰＨxＲ3-x  （前記ｘ＝０〜３、且つ前記Ｒ＝Ｐｈ、ＳｉＭｅ3、Ｃ1〜Ｃ10−アルキル基）、Ｐ7（ＳｉＲ3）3  （前記Ｒ＝Ｈ、Ｐｈ、Ｃ1〜Ｃ10−アルキル基）、Ｓｉ5Ｈ9ＰＲ2  （前記Ｒ＝Ｈ、Ｐｈ、Ｃ1〜Ｃ10−アルキル基）、およびＳｉ4Ｈ9ＰＲ2  （前記Ｒ＝Ｈ、Ｐｈ、Ｃ1〜Ｃ10−アルキル基）からなる群から選択される少なくとも１つのドープ物質を添加することを特徴とする、請求項１から１２までのいずれか１項に記載の方法。
【請求項１４】
請求項１から１３までのいずれか１項に記載の方法によって製造可能なヒドリドシラン化合物。
【請求項１５】
請求項１４に記載のヒドリドシラン化合物を、光電子部品の層、電子部品の層、またはケイ素含有層を生成するために、好ましくは元素のケイ素層を製造するために用いる使用。
【発明の詳細な説明】
【技術分野】
【０００１】
本発明は、低次ヒドリドシラン化合物から高次ヒドリドシラン化合物を製造するための、迅速且つ金属不含の方法、該方法によって製造可能な高次ヒドリドシラン化合物、およびその使用に関する。かかる材料の金属不含性は、半導体用途および光電子部品のために重要である。
【０００２】
ヒドリドシランを包含する、ヒドリドシラン化合物は、文献内で、シリコン層の生成のための可能な出発材料として記載されている。
【０００３】
この際、ヒドリドシラン化合物とは、単にケイ素と水素原子とを含有すると理解される。ヒドリドシランは原則的に気体状、液体状または固体状であってよく、且つ、（殊に固形物の場合、）本質的に溶剤、例えばトルエンまたはシクロヘキサン中、または液体のシラン、例えばシクロペンタシラン中で可溶性である。例として、ジシラン、トリシラン、テトラシラン、ペンタシラン、およびネオペンタシランが挙げられる。少なくとも３つもしくは４つのケイ素原子を有するヒドリドシランは、Ｓｉ−Ｈ結合を有する直鎖、分枝鎖または（随意に二／多）環式の構造を有することができ、且つ、好ましくはそれぞれの一般式ＳｉnＨ2n+2  （直鎖もしくは分枝鎖；  前記ｎ≧２）、ＳｉnＨ2n  （環式；  前記ｎ＝３〜３０）、またはＳｉnＨ2(n-i)  （二環式もしくは多環式；  前記ｎ＝４〜２０；  前記ｉ＝｛環の数｝−１）によって記載される。
【０００４】
それに対して、ヒドリドシランではないヒドリドシラン化合物とは、置換ヒドリドシランであると理解され、その場合、好ましい置換ヒドリドシラン化合物は、周期律表のＩＩＩ族、ＩＶ族およびＶ族の元素の化合物に基づく置換基を有するヒドリドシランであり、殊に置換基−ＢＹ2（前記Ｙは互いに独立して同様に−Ｈ、−アルキル、−フェニル）、−ＣnＲ2n+1（前記Ｒは互いに独立して同様に−Ｈ、−アルキル、−フェニル）、および−ＰＲ2（前記Ｒは互いに独立して同様に−Ｈ、−アルキル、−フェニル、−ＳｉＲ’3  （前記Ｒ’＝−アルキル））を有するものである。
【０００５】
原則的に多くのヒドリドシラン化合物、殊にヒドリドシランをケイ素層の製造のために用いることができる場合でも、高次ヒドリドシラン化合物（殊にヒドリドシラン）、即ち、１０より多くのケイ素原子を有する相応の化合物のみが、通常の基板のコーティングに際して、その表面を良好に覆い、且つ欠陥の少ない均質な層をみちびくことができることが明らかになっている。これらの理由から、高次ヒドリドシラン化合物（殊に高次ヒドリドシラン）の製造方法は興味深い。多くの高次ヒドリドシラン化合物、殊にヒドリドシランは、低次ヒドリドシラン化合物、殊に低次ヒドリドシランをオリゴマー化することによって製造される。低次ヒドリドシラン化合物もしくはヒドリドシランのかかるオリゴマー化の際、形式的に見て、２つの同一または異なる低次（随意に置換）ヒドリドシラン（化合物）分子から、水素および／またはより小さいヒドリドシリル基を引き抜く（Ａｂｓｔｒａｋｔｉｏｎ）ことにより、高次ヒドリドシラン（化合物）分子が合成される。
【０００６】
例として、ＤＥ２１３９１５５号Ａ１内には、トリシラン、ｎ−テトラシランおよび／またはｎ−ペンタシランの熱分解によるヒドリドシランの製造方法が記載されている。しかしながら、該方法は、多くの技術的な手間を必要とし、なぜなら、反応の際にまず出発シランを高真空中で蒸発させ、熱分解を、ガラスウール接触に引き続き行い、且つ、分解生成物を引き続き縮合させ、且つガスクロマトグラフィーで分離しなければならないからである。
【０００７】
ＥＰ６３０９３３号Ａ２は、熱的に半導体材料に変えることができる、縮合物の形成方法を記載している。該縮合物は、少なくとも１つの金属および／または金属化合物を含む触媒の存在中での、モノシラン、ジシランおよびトリシランから選択されるモノマーに基づくヒドリドシランモノマーの脱水素重合反応によって製造される。しかしながら、この製造方法の場合の欠点は、用いられる触媒を反応終了後に手間をかけて除去しなければならないことである。
【０００８】
ＪＰ６１２８３８１号Ａ、ＵＳ５７００４００号ＡおよびＵＳ５２５２７６６号Ａも、触媒担持ヒドリドシラン合成、つまり、ヒドロシラン化合物を、遷移金属または遷移金属錯体の存在中で変換させることを含む方法を記載している。ここでも、用いられる触媒を反応終了後に手間をかけて除去しなければならないことが欠点である。さらには、相応の触媒系の製造は手間がかかる。
【０００９】
ＵＳ６０２７７０５号Ａは、モノシランまたはジシランから、トリシランまたは高次シランを製造するための多段階の方法を記載している。第１の反応段階におけるモノシランまたはジシランの変換に由来する縮合物を、第二の反応ゾーンにおいて熱的に（好ましくは２５０〜４５０度の温度で）より高い分子量を有するシランの混合物に変換できる。しかしながら、この際、この温度では、高い分子量を有するシランは少ない割合でしか得ることができず、出発材料のモノシランもしくはジシランの他には、生成物混合物中で、３〜７つのケイ素原子を有するシランが本質的に支配的であることが問題である。従って、該方法は、高次ヒドリドシラン化合物、即ち、少なくとも１０個のケイ素原子を有するヒドリドシラン化合物の合成のためにて適していない。
【００１０】
ＥＰ１３５７１５４号Ａ１は、光重合性シランをＵＶ光線で照射することによって製造可能であるポリシランを含有する組成物「高次シラン」を記載している。該ポリシランは、ＭＡＬＤＩ−ＴＯＦ−ＭＳによって測定された分子量１８００ｇ／ｍｏｌまでを有することができ、この際、該分子量分布の最大値は２００〜７００ｇ／ｍｏｌの間である。ポリシランから製造可能である光重合性シランは、一般式ＳｉnＸm（前記ｎ≧３、ｍ≧４、Ｘ＝Ｈ、ハロゲン）のシランであってよい。しかしながら、好ましく用いられる化合物は、式ＳｉnＸ2nの環式シラン、式ＳｉnＨ2n-2の二環式もしくは多環式構造、および分子中で環式構造を有する他のシランである。しかしながら、この方法における欠点は、効果的な照射のために、高い光線強度が必要なことである。さらに、均質な生成物（混合物）を形成するために必要な均質なエネルギー供給の制御が難しいことが欠点である。
【００１１】
ＥＰ１６４０３４２号Ａ１は、８００〜５０００ｇ／ｍｏｌの平均分子量を有するシランポリマーを記載している。このポリマーの製造のために、光重合性シランを特定の波長範囲の光で照射する。光重合性シランとして、一般式ＳｉiＸ2i+2（前記ｉ＝２〜１０）、ＳｉjＨ2j（前記ｊ＝３〜１０）、ＳｉmＸ2m-2（前記ｍ＝４〜１０）およびＳｉkＨk（前記ｋ＝６、８または１０）のシランの群からの化合物を用いることができる。しかしながら、この方法により製造可能なシランポリマーについても、ＥＰ１３５７１５４号によって製造可能な高次シランに対するものと同じ欠点がある。
【００１２】
従って、これに対して、本発明の課題は、従来技術の欠点を回避することである。殊に、本発明の課題は、高次ヒドリドシラン化合物の製造方法であって、技術的にあまり手間がかからず、且つ、殊に熱分解法に基づかず、且つ、手間のかかる金属触媒合成およびその除去を必要とせず、且つ、光重合反応の際の高い光線強度および不均質なエネルギー供給の欠点を回避する前記方法を提供することである。加えて、本発明の課題は、高次ヒドリドシラン化合物を製造するための、金属不含であり、良好に制御可能であり、且つ、穏やかな条件下で進む工程を提供することである。
【００１３】
この課題は、ここでは、少なくとも１つの低次ヒドリドシラン化合物（Ｉ）を、質量平均分子量少なくとも５００ｇ／ｍｏｌを有する少なくとも１つのヒドリドシラン化合物（ＩＩ）の存在中で熱的に反応させる、低次ヒドリドシラン化合物からの高次ヒドリドシランの製造のための本発明による方法によって解決される。
【００１４】
意外なことに、ヒドリドシラン化合物（ＩＩ）の添加によって、高次ヒドリドシラン化合物への反応を著しく促進できることが判明した。それ故、最初の分のヒドリドシラン化合物（ＩＩ）をテンプレート且つ自己触媒とみなすことができる。加えて、この方法の長所は、長い反応時間によって、高次ヒドリドシラン化合物の分解、混濁、または変色が起きないことである。さらには、それによって、良好な空時収率を有する工程を提供することができる。
【００１５】
この際、ヒドリドシラン化合物の用語は、ヒドリドシラン、即ち、単にケイ素原子と水素原子を含有する化合物も、置換ヒドリドシラン化合物も包含し、この場合、好ましい置換ヒドリドシラン化合物は、周期律表のＩＩＩ族、ＩＶ族およびＶ族の元素の化合物に基づく置換基を有するヒドリドシランであり、殊に置換基−ＢＹ2（前記Ｙは互いに独立して同様に−Ｈ、−アルキル、−フェニル）、−ＣnＲ2n+1（前記Ｒは互いに独立して同様に−Ｈ、−アルキル、−フェニル）、および−ＰＲ2（前記Ｒは互いに独立して同様に−Ｈ、−アルキル、−フェニル、−ＳｉＲ’3  （前記Ｒ’＝−アルキル））を有するものである。
【００１６】
低次ヒドリドシラン化合物からの高次ヒドリドシラン化合物の製造方法とは、さらに、高次ヒドリドシラン化合物、殊にヒドリドシランを、低次ヒドリドシラン化合物、殊に低次ヒドリドシランのオリゴマー化によって製造する方法であると理解される。低次ヒドリドシラン化合物もしくはヒドリドシランのかかるオリゴマー化の際、形式的に見て、２つの同一または異なる低次（随意に置換）ヒドリドシラン（化合物）分子から、水素および／またはより小さいヒドリドシリル基を引き抜くことにより、高次ヒドリドシラン（化合物）分子が合成される。
【００１７】
高次ヒドリドシラン化合物の製造のための本発明による方法は、金属触媒を必ず用いなければならないわけではないという大きな利点を有している。しかしながら、例えば手間のかかる触媒分離が回避されるので、本発明による方法を金属触媒不含で実施することが好ましい。従って、高次ヒドリドシラン化合物を製造するための、相応の金属触媒不含の方法は、同様に本発明の対象である。
【００１８】
本発明による方法によって製造できる高次ヒドリドシラン化合物は、平均して少なくとも２６個のケイ素原子（従って、質量平均分子量は少なくとも８００ｇ／ｍｏｌ）を有する、相応のヒドリドシラン化合物である。原則的に、本発明による方法を用いて、任意の高い質量平均分子量を有する高次ヒドリドシラン化合物を製造できる。しかしながら、質量平均分子量１０００〜１００００ｇ／ｍｏｌを有する高次ヒドリドシラン化合物の製造のために特に良好に適しており、質量平均分子量１０００〜３０００ｇ／ｍｏｌを有する高次ヒドリドシラン化合物の製造のためにさらにより良好に適している。この際、相応の質量平均分子量は、ポリスチレンに基づく標準的なＧＰＣ技術を用いて測定される。
【００１９】
この際さらに、本発明によって用いられるべき低次ヒドリドシラン化合物（Ｉ）とは、高次ヒドリドシラン化合物ではないヒドリドシラン化合物、即ち、平均して１０個以下のケイ素原子を有するヒドリドシラン化合物であると理解される。平均して３〜１０個のケイ素原子を有するヒドリドシラン化合物（Ｉ）を用いた反応が、特に良好な結果をもたらすので、好ましい。本発明による方法はさらに、低次ヒドリドシランである低次ヒドリドシラン化合物を用いて特に良好に実施される。
【００２０】
とりわけ特に好ましくは、本発明による方法を、一般式ＳｉnＨ2n+2（前記ｎ＝３〜１０）の直鎖もしくは分枝鎖のヒドリドシランの群から選択される低次ヒドリドシラン（Ｉ）を用いて実施する。これらは容易に製造され、且つさらには、半導体用途におけるコーティングのために特に良好な適合性を有する高次ヒドリドシランを製造することができる。低次ヒドリドシラン化合物（Ｉ）として、ＳｉＨ（ＳｉＨ3）3、Ｓｉ（ＳｉＨ3）4、Ｓｉ（ＳｉＨ3）3（ＳｉＨ2ＳｉＨ3）、Ｓｉ（ＳｉＨ3）2（ＳｉＨ2ＳｉＨ3）2、Ｓｉ（ＳｉＨ3）（ＳｉＨ2ＳｉＨ3）3およびＳｉ（ＳｉＨ2ＳｉＨ3）4からなる群から選択されるヒドリドシランを用いることがさらに好ましく、なぜなら、それがさらに良好な特性をもたらすからである。少なくとも１つのヒドリドシラン化合物（Ｉ）がネオペンタシラン（Ｓｉ（ＳｉＨ3）4）である場合、分子の対称性が高いこと、およびそこから生じる一様なオリゴマーに基づき、特に良好な結果が達成される。
【００２１】
原則的に、少なくとも１つの低次ヒドリドシラン化合物（Ｉ）として、１つのヒドリドシラン化合物、または複数のヒドリドシラン化合物の混合物を用いることができる。しかしながら、１つの低次ヒドリドシラン化合物（Ｉ）のみ、さらに好ましくは１つの低次ヒドリドシランのみが用いられる場合、該反応は特に良好にコントロールまたは制御可能である。
【００２２】
さらに、少なくとも１つの低次ヒドリドシラン化合物（Ｉ）を、少なくとも５００ｇ／ｍｏｌの質量平均分子量を有する、少なくとも１つのヒドリドシラン化合物（ＩＩ）の存在中で反応させる。相応のヒドリドシラン化合物（ＩＩ）は、高次ヒドリドシラン化合物である。しかしながら、少なくとも５００ｇ／ｍｏｌの質量平均分子量を有するヒドリドシラン化合物（ＩＩ）を用いた、少なくとも１つの低次ヒドリドシラン化合物（Ｉ）の変換の際、ヒドリドシラン化合物（ＩＩ）によって促進された、ヒドリドシラン化合物（Ｉ）のオリゴマー化、または、両方の成分（Ｉ）および（ＩＩ）の変換が生じるので、本発明による方法の工程産物は、成分（Ｉ）および（ＩＩ）を有する反応混合物の、ＧＰＣ測定により算出可能な質量平均分子量よりも高い質量平均分子量を有する。
【００２３】
原則的に、少なくとも５００ｇ／ｍｏｌの質量平均分子量を有するすべての任意のヒドリドシラン化合物（ＩＩ）を用いることができる。しかしながら、好ましくはそれらの化合物は質量平均分子量５００〜５０００ｇ／ｍｏｌ、好ましくは１０００〜４０００ｇ／ｍｏｌを有する。
【００２４】
この際、どのようにして少なくとも１つのヒドリドシラン化合物（ＩＩ）を製造したかは、原則的に重要ではない。しかしながら、少なくとも５００ｇ／ｍｏｌの質量平均分子量を有する少なくとも１つのヒドリドシラン化合物（ＩＩ）が、低次ヒドリドシランの熱処理により製造可能なヒドリドシラン化合物である場合に、特に良好な結果が達成される。これは、殊に照射工程によって製造可能な、少なくとも５００ｇ／ｍｏｌの質量平均分子量を有するヒドリドシラン化合物に対して、その質量平均分子量を反応パラメータの値によって比較的良好に制御でき、それにもかかわらず、比較的迅速且つわずかな装置的な手間で製造でき、且つ、有利な層特性をもたらすという利点を有する。
【００２５】
とりわけ特に好ましくは、少なくとも１つのヒドリドシラン化合物（ＩＩ）として、式ＳｉnＨ2n  （前記ｎ＝３〜１０）、ＳｉnＨ2n+2  （前記ｎ＝３〜１０）もしくはＳｉnＨ2n-2  （前記ｎ＝６〜１０）の低次ヒドリドシランの熱処理によって製造された、少なくとも５００ｇ／ｍｏｌの質量平均分子量を有するヒドリドシランを用いる。
【００２６】
さらに好ましくは、少なくとも１つのヒドリドシラン化合物（ＩＩ）として、ネオペンタシラン（Ｓｉ5Ｈ12）の熱処理によって製造可能な、質量平均分子量５００〜５０００ｇ／ｍｏｌ、特に好ましくは１０００〜４０００ｇ／ｍｏｌ、およびとりわけ特に好ましくは１５００〜３０００ｇ／ｍｏｌを有するヒドリドシランを用いる。
【００２７】
この際、高次ヒドリドシラン化合物（ＩＩ）の製造のための低次ヒドリドシランの熱処理のために好ましい温度は、３０〜２５０℃の間、好ましくは９０〜１８０℃の間、特に好ましくは１１０〜１６０℃の間である。好ましい反応時間は、４００〜１５００分の間、好ましくは４５０〜１０００分の間である。
【００２８】
ヒドリドシラン化合物（ＩＩ）の製造のための相応の方法が、唯一の構造式に相応する工程産物をもたらすわけではないので、ここでは、「１つの」高次ヒドリドシラン化合物とは、１つの分子量分布を有し且つ唯一の合成手段に由来するヒドリドシラン化合物の混合物と理解される。従って、異なる合成手段に由来するヒドリドシラン化合物の混合物が用いられる場合は、「１つ」より多くの高次ヒドリドシラン化合物（ＩＩ）である。好ましくは、この定義の意味における「１つの」ヒドリドシラン化合物（ＩＩ）のみが用いられ、なぜなら、これが相応して、製造されるべき高次ヒドリドシラン化合物の分子量分布の特に良好な制御を可能にするからである。
【００２９】
少なくとも１つのヒドリドシラン化合物（ＩＩ）が、低次ヒドリドシラン化合物（Ｉ）およびヒドリドシラン化合物（ＩＩ）の総質量に対して、０．０１〜１０質量％、好ましくは０．５〜５質量％の質量パーセント割合で用いられる場合、特に迅速な反応時間が達成される。
【００３０】
少なくとも１つのヒドリドシラン化合物（ＩＩ）の存在中での少なくとも１つの低次ヒドリドシラン化合物（Ｉ）の変換方法は、原則的には任意に実施できる。本発明による方法を、液相法として、即ち、少なくとも１つの低次ヒドリドシラン化合物（Ｉ）および少なくとも１つのヒドリドシラン化合物（ＩＩ）を含有するか、もしくはそれらからなる反応混合物が、反応の際に液相で存在する方法として実施することが、該方法の構成について特に容易であり且つさらに特に良好な収率をもたらすので、特に好ましい。
【００３１】
この際、好ましくは、液相中での反応の際、溶剤を用い、なぜなら、それによって分子量分布が影響され、反応を特に良好にコントロールでき、且つ、非常に均質な分子量分布を得ることができるからである。この際、好ましく用いられる溶剤は、直鎖、分枝鎖もしくは環式の、飽和、不飽和または芳香族の、１〜１２個の炭素原子を有する炭化水素、アルコール、エーテル、カルボン酸、エステル、ニトリル、アミド、スルホキシド、および水からなる群から選択できる。
【００３２】
この際、特に良好な結果を達成するために、組成物の総質量に対して好ましくは２０〜８０質量％の溶剤を用いる。
【００３３】
さらには、該反応を熱的に実施する。この際、そのために必要なエネルギーの供給は、マイクロ波照射、ＩＲ照射を用いて、並びに、ヒートプレート、サーモスタット、ヒートジャケット、またはオーブンを用いてもたらすことができる。この際、特に良好な結果を達成するために、反応を３０〜２５０℃、好ましくは９０〜１８０℃、特に好ましくは１１０〜１６０℃の温度（反応混合物の温度）で実施する。
【００３４】
好ましい反応時間は、０．１〜１２時間の間、さらに好ましくは１〜８時間の間、とりわけ特に好ましくは２〜６時間の間である。
【００３５】
特に良好にドープされたケイ素層を製造できる、好ましい高次ヒドリドシラン化合物を達成するために、該反応混合物に、反応の前または反応の間に、Ｂ2Ｈ6、ＢＨxＲ3-x  （前記ｘ＝０〜２、且つ前記Ｒ＝Ｃ1〜Ｃ10−アルキル基、不飽和の環式Ｃ2〜Ｃ10−アルキル基）、エーテルまたはアミンが錯化されたＢＨxＲ3-x  （前記ｘ＝０〜３、且つ前記Ｒ＝Ｃ1〜Ｃ10−アルキル基、不飽和の環式Ｃ2〜Ｃ10−アルキル基）、Ｓｉ5Ｈ9ＢＲ2  （前記Ｒ＝Ｈ、Ｐｈ、Ｃ1〜Ｃ10−アルキル基）、Ｓｉ4Ｈ9ＢＲ2  （前記Ｒ＝Ｈ、Ｐｈ、Ｃ1〜Ｃ10−アルキル基）、赤リン、白リン（Ｐ4）、ＰＨxＲ3-x  （前記ｘ＝０〜３、且つ前記Ｒ＝Ｐｈ、ＳｉＭｅ3、Ｃ1〜Ｃ10−アルキル基）、Ｐ7（ＳｉＲ3）3  （前記Ｒ＝Ｈ、Ｐｈ、Ｃ1〜Ｃ10−アルキル基）、Ｓｉ5Ｈ9ＰＲ2  （前記Ｒ＝Ｈ、Ｐｈ、Ｃ1〜Ｃ10−アルキル基）、およびＳｉ4Ｈ9ＰＲ2  （前記Ｒ＝Ｈ、Ｐｈ、Ｃ1〜Ｃ10−アルキル基）からなる群から選択される、好ましくは少なくとも１つのドープ物質を添加することができる。
【００３６】
この際、好ましくは少なくとも１つのドープ物質を、組成物の総質量に対して０．０１〜２０質量％の量で添加する。
【００３７】
さらに、本発明の対象は、本発明による方法によって得られる高次ヒドリドシラン化合物である。本発明による方法によって得られるヒドリドシランは、これを用いて特に良好な純度のケイ素層を製造できるので、特に好ましい。
【００３８】
さらに、本発明の対象は、本発明によって製造可能な高次ヒドリドシラン化合物を、好ましくは、本発明によって製造可能な高次ヒドリドシランを、光電子部品の層、電子部品の層またはケイ素含有層を生成するために、殊に元素のケイ素層を製造するために用いる使用である。
【００３９】
以下の実施例は、本発明の対象を明確にするものである。しかしながら、それは、限定するためのものではない。
【００４０】
実施例：
全ての実施例は、保護ガス雰囲気下で実施される。Ｈ2Ｏ、Ｏ2＜１ｐｐｍ。
【００４１】
本発明による実施例：
シード添加（Ａｎｉｍｐｆｅｎ）によるネオペンタシランＳｉ（ＳｉＨ3）4の熱処理：
０．５ｇのヒドリドシラン化合物（ＩＩ）（比較例１によって製造）を、ガラス器具に入れ、且つ１５５℃に加熱する。次に、１０ｇのネオペンタシランをそれに添加し、且つ、該反応混合物を２００分、熱処理する。冷却後のＧＰＣ測定による質量平均分子量２１３０ｇ／ｍｏｌを有する、高次ヒドリドシラン約７ｇが生じる。
【００４２】
比較例１）
ネオペンタシランＳｉ（ＳｉＨ3）4の熱処理：
約１０ｇのネオペンタシランをガラス器具に入れ、且つ、４８０分、１５４℃に加熱する。冷却後のＧＰＣ測定による質量平均分子量２２００ｇ／ｍｏｌを有する、ヒドリドシランが生じる。
【００４３】
比較例２）
ネオペンタシランＳｉ（ＳｉＨ3）4のＵＶ照射：
２ｇのネオペンタシランを、ガラス容器に入れ、且つ、８４０分、ＵＶ光で照射する。ＧＰＣ測定による質量平均分子量９３０ｇ／ｍｏｌを有する、わずかな量のヒドリドシランが生じる。
【国際調査報告】
2013542162.tif 000002
2013542162.tif 000003
2013542162.tif 000004
2013542162.tif 000005
2013542162.tif 000006
2013542162.tif 000007